(57)【要約】【課題】本発明に係るカラーフィルタ用ガラスシートの製造方法は、ガラスシートの表面への樹脂の密着性を向上させることができる。【解決手段】本発明に係る、ブラックマトリックス樹脂が表面に形成されるカラーフィルタ用ガラスシートの製造方法は、ガラスシートの表面を洗浄して、表面に付着している異物を除去するガラスシート洗浄工程を備える。ガラスシート洗浄工程は、第１洗浄工程と、第２洗浄工程とを有する。第１洗浄工程では、界面活性剤が添加された無機アルカリ系の洗浄剤を用いて表面を洗浄する。第２洗浄工程では、水酸化テトラメチルアンモニウムを用いて表面を洗浄する。【選択図】図４
2014052622.tif 000002
【特許請求の範囲】
【請求項１】
ブラックマトリックス樹脂が表面に形成されるカラーフィルタ用ガラスシートの製造方法であって、
熔融ガラスからガラスリボンを成形し、前記ガラスリボンを切断してガラスシートを形成するガラスシート製造工程と、
前記ガラスシートの表面を洗浄して、前記表面に付着している異物を除去するガラスシート洗浄工程と、
を備え、
前記ガラスシート洗浄工程は、
界面活性剤が添加された無機アルカリ系の洗浄剤を用いて前記表面を洗浄する第１洗浄工程と、
水酸化テトラメチルアンモニウムを用いて前記表面を洗浄する第２洗浄工程と、
を有する、
カラーフィルタ用ガラスシートの製造方法。
【請求項２】
前記界面活性剤は、イオン系界面活性剤であって、
前記第２洗浄工程では、前記ガラスシートの表面に付着している前記イオン系界面活性剤が除去される、
請求項１に記載のカラーフィルタ用ガラスシートの製造方法。
【請求項３】
前記ガラスシート洗浄工程において、前記ガラスシートは、前記表面に存在している有機物の質量が、前記表面１ｃｍ2当たり８ｎｇ以下となるように洗浄され、かつ、前記表面に存在している有機物のうち、ＧＣ／ＭＳにおける保持時間が１８分以上である疎水性有機物の質量が、前記表面１ｃｍ2当たり０．０１ｎｇ〜０．２５ｎｇとなるように洗浄される、
請求項１または２に記載のカラーフィルタ用ガラスシートの製造方法。
【請求項４】
前記疎水性有機物は、芳香族化合物である、
請求項３に記載のカラーフィルタ用ガラスシートの製造方法。
【請求項５】
前記ガラスシート洗浄工程において、前記ガラスシートは、前記表面に存在している前記疎水性有機物の質量が、前記表面１ｃｍ2当たり０．０１ｎｇ〜０．１５ｎｇとなるように洗浄される、
請求項３または４に記載のカラーフィルタ用ガラスシートの製造方法。
【請求項６】
前記第１洗浄工程の終了から前記第２洗浄工程の開始までの間において、前記ガラスシートの前記表面は、ウェットな状態に保たれる、
請求項１から５のいずれか１項に記載のカラーフィルタ用ガラスシートの製造方法。
【請求項７】
前記ガラスシートの前記表面は、０．７ｎｍ未満の表面粗さＲａを有する、
請求項１から６のいずれか１項に記載のカラーフィルタ用ガラスシートの製造方法。
【請求項８】
ガラス基板の表面に樹脂膜が形成されたカラーフィルタパネルの製造方法であって、
前記樹脂膜が形成される前記表面を、界面活性剤を含む無機アルカリ系の洗浄剤を用いて洗浄する第１洗浄工程と、
前記樹脂膜が形成される前記表面を、水酸化テトラメチルアンモニウムを用いて洗浄する第２洗浄工程と、
前記表面における有機物の付着量が１ｃｍ2当たり８ｎｇ以下であり、かつ、ＧＣ／ＭＳにおける保持時間が１８分以上である疎水性有機物の前記表面における付着量が１ｃｍ2当たり０．２５ｎｇ以下である前記表面に、前記樹脂膜を形成する樹脂膜形成工程と、
を備える、
カラーフィルタパネルの製造方法。
【請求項９】
前記樹脂膜形成工程において、前記樹脂膜はブラックマトリックスであって、前記ブラックマトリックスを３μｍ〜１５μｍの線幅でパターニングする、
請求項８に記載のカラーフィルタパネルの製造方法。
【請求項１０】
表面における有機物の付着量が１ｃｍ2当たり８ｎｇ以下であり、かつ、前記表面における芳香族化合物の付着量が、１ｃｍ2当たり０．２５ｎｇ以下である、
ディスプレイ用ガラス基板。
【発明の詳細な説明】
【技術分野】
【０００１】
本発明は、カラーフィルタ用ガラスシートの製造方法、カラーフィルタパネルの製造方法、および、ディスプレイ用ガラス基板に関する。
【背景技術】
【０００２】
従来、ガラスシートの製造工程では、ダウンドロー法等によってガラス原料からガラスシートを成形する工程の後に、ガラスシートの表面を洗浄する工程が行われる。ガラスシートの洗浄工程では、特許文献１（特開２００１−２７６７５９号公報）に開示されるように、ガラスシートの表面に付着したガラスの微小片、塵および汚れ等の異物を除去するために、ガラスシートの表面を酸性またはアルカリ性の薬液や超音波等で洗浄する処理が行われる。
【０００３】
また、液晶ディスプレイおよびプラズマディスプレイ等のフラットパネルディスプレイの製造に用いられるガラスシートは、ブラックマトリックス、および、赤色（Ｒ）・緑色（Ｇ）・青色（Ｂ）の光を透過させる波長選択素子であるＲＧＢ画素が表面に配置されて、カラーフィルタが形成される。ブラックマトリックスは、ＲＧＢ画素領域以外におけるバックライトの光漏れを遮断し、互いに隣接するＲＧＢ画素の混色を防止することで、表示コントラストを向上させる。すなわち、カラーフィルタにおける光の通過領域は、ブラックマトリックスの形状および配置により決定される。
【０００４】
近年、ディスプレイの高精細化に伴い、ガラスシートの表面に配置されるブラックマトリックスの線幅およびピッチは小さくなっている。具体的には、ディスプレイの高コントラスト化を達成するために、ブラックマトリックスの高精細化（具体的には、２０μｍ未満の線幅）による開口率の向上、および、ブラックマトリックスの高い寸法精度による遮光性の向上が必要になっている。また、ディスプレイの更なる高精細化を達成するためにも、ブラックマトリックスの高精細化が必要になっている。
【０００５】
従来、フラットパネルディスプレイの製造工程において、ブラックマトリックス樹脂の加熱条件および露光条件を変更することにより、ガラスシートの表面状態に関わらずにブラックマトリックスの配置が可能であった。しかし、ブラックマトリックスの高精細化および高い寸法精度の必要性に伴い、ガラスシート表面へのブラックマトリックス樹脂の高い密着性を、より高い精度で実現する必要がある。
【発明の概要】
【発明が解決しようとする課題】
【０００６】
ところで、フラットパネルディスプレイの製造に用いられるガラスシートの表面には、高い清浄度が要求される。そのため、ガラスシートの表面に付着している異物を除去するために、特許文献２（特開２００１−１８１６８６号公報）に開示されるように、無機アルカリ系の洗浄剤を用いてガラスシートの表面を洗浄する方法が用いられている。しかし、このような洗浄方法では、洗浄後にガラスシートの表面に残留している有機物に起因して、ガラスシート表面へのブラックマトリックス樹脂の高い密着性が十分に達成できないおそれがある。
【０００７】
本発明は、表面への樹脂の密着性を向上させたカラーフィルタ用ガラスシートの製造方法、カラーフィルタパネルの製造方法、および、ディスプレイ用ガラス基板を提供することである。
【課題を解決するための手段】
【０００８】
本発明に係る、ブラックマトリックス樹脂が表面に形成されるカラーフィルタ用ガラスシートの製造方法は、ガラスシート製造工程と、ガラスシート洗浄工程とを備える。ガラスシート製造工程では、熔融ガラスからガラスリボンを成形し、ガラスリボンを切断してガラスシートを形成する。ガラスシート洗浄工程では、ガラスシートの表面を洗浄して、表面に付着している異物を除去する。ガラスシート洗浄工程は、第１洗浄工程と、第２洗浄工程とを有する。第１洗浄工程では、界面活性剤が添加された無機アルカリ系の洗浄剤を用いて表面を洗浄する。第２洗浄工程では、０．１％〜２．３８％の濃度を有する水酸化テトラメチルアンモニウム（ＴＭＡＨ）を用いて表面を洗浄する。ガラスシート洗浄工程において、ガラスシートは、表面に存在している有機物の質量が、表面１ｃｍ2当たり８ｎｇ以下となるように洗浄される。また、第１洗浄工程の終了から第２洗浄工程の開始までの間において、ガラスシートの表面は、ウェットな状態に保たれる。これにより、第２洗浄工程後におけるガラス基板の表面の有機物の付着量のコントロールが可能となる。
【０００９】
本発明に係るカラーフィルタ用ガラスシートの製造方法では、ダウンドロー法またはフロート法により製造されたガラスシートは、最初に、無機アルカリ系の洗浄剤を用いて表面を洗浄する第１洗浄工程が行われ、次に、水酸化テトラメチルアンモニウム（ＴＭＡＨ）を用いて表面を洗浄する第２洗浄工程が行われる。ＴＭＡＨは、ガラスシート表面へのブラックマトリックス樹脂の密着性の低下の原因となる有機物を、ガラスシートの表面から除去する効果を有する。また、第１洗浄工程を行った後に第２洗浄工程を行うことで、第１洗浄工程において無機アルカリ系の洗浄剤に含まれる界面活性剤に由来する有機物がガラスシートの表面に付着しても、続く第２洗浄工程において、その有機物はガラスシートの表面から除去される。すなわち、このカラーフィルタ用ガラスシートの製造方法では、第２洗浄工程によって、ガラスシート表面へのブラックマトリックス樹脂の密着性の低下の原因となる有機物を、ガラスシートの表面から効果的に除去することができる。従って、本発明に係るカラーフィルタ用ガラスシートの製造方法は、ガラスシート表面への樹脂の密着性を向上させることができる。
【００１０】
また、界面活性剤は、イオン系界面活性剤であって、第２洗浄工程では、ガラスシートの表面に付着しているイオン系界面活性剤が除去されることが好ましい。この場合、第１洗浄工程において、ガラスシートの表面にイオン系界面活性剤が付着する。そして、第２洗浄工程後のガラスシートの表面は、第１洗浄工程後のガラスシートの表面と比べて、イオン系界面活性剤の付着量が少ない。言い換えれば、第２洗浄工程では、第２洗浄工程後のガラスシートの表面におけるイオン系界面活性剤の付着量が制御される。
【００１１】
また、ガラスシート洗浄工程において、ガラスシートは、疎水性有機物の質量が、表面１ｃｍ2当たり０．０１ｎｇ〜０．２５ｎｇとなるように洗浄されることが好ましい。疎水性有機物は、ガラスシートの表面に存在している有機物のうち、ＧＣ／ＭＳにおける保持時間が１８分以上である有機物である。また、疎水性有機物は、芳香族化合物である。ガラスシートの表面に付着している有機物であって、ＧＣ／ＭＳにおける保持時間が１８分以上である疎水性有機物には、ベンゼン環を有する有機物である芳香族化合物が含まれる。芳香族化合物は、ガラスシート表面へのブラックマトリックス樹脂の密着性の低下の原因となる有機物である。
【００１２】
また、ガラスシート洗浄工程において、ガラスシートは、表面に存在している疎水性有機物の質量が、表面１ｃｍ2当たり０．０１ｎｇ〜０．１５ｎｇとなるように洗浄されることが好ましい。疎水性有機物は、ガラスシートと比較して疎水性が高い有機物である。言い換えると、疎水性有機物は、ガラスシートよりも水に対する親和性が低い有機物である。
【００１３】
また、ガラスシートの表面は、０．７ｎｍ未満の表面粗さＲａを有することが好ましい。表面粗さＲａは、ガラスシートの表面の粗さを表すパラメータの一種である「中心線平均粗さ」である。ガラスシートの表面粗さＲａが０．７ｎｍ未満の場合、ガラスシート表面へのブラックマトリックス樹脂の密着性に影響がない。
【００１４】
本発明に係る、ガラス基板の表面に樹脂膜が形成されたカラーフィルタパネルの製造方法は、第１洗浄工程と、第２洗浄工程と、樹脂膜形成工程とを備える。第１洗浄工程では、樹脂膜が形成される表面を、界面活性剤を含む無機アルカリ系の洗浄剤を用いて洗浄する。第２洗浄工程では、樹脂膜が形成される表面を、０．１％〜２．３８％の濃度を有する水酸化テトラメチルアンモニウムを用いて洗浄する。樹脂膜形成工程では、表面における有機物の付着量が１ｃｍ2当たり８ｎｇ以下であり、かつ、ＧＣ／ＭＳにおける保持時間が１８分以上である疎水性有機物の表面における付着量が１ｃｍ2当たり０．２５ｎｇ以下である表面に、樹脂膜を形成する。また、第１洗浄工程の終了から第２洗浄工程の開始までの間において、ガラス基板の表面は、ウェットな状態に保たれる。これにより、第２洗浄工程後におけるガラス基板の表面の有機物の付着量のコントロールが可能となる。また、樹脂膜形成工程において、樹脂膜がブラックマトリックスであって、ブラックマトリックスを３μｍ〜１５μｍの線幅でパターニングすることが好ましい。
【００１５】
本発明に係るカラーフィルタパネルの製造方法では、上述した理由により、ガラスシート表面へのブラックマトリックス樹脂の密着性の低下の原因となる有機物を、ガラスシートの表面から効果的に除去することができる。従って、本発明に係るカラーフィルタパネルの製造方法は、カラーフィルタパネル表面への樹脂の密着性を向上させることができる。
【００１６】
本発明に係るディスプレイ用ガラス基板は、表面における有機物の付着量が１ｃｍ2当たり８ｎｇ以下であり、かつ、表面における芳香族化合物の付着量が、１ｃｍ2当たり０．２５ｎｇ以下である。
【００１７】
本発明に係るディスプレイ用ガラス基板は、表面へのブラックマトリックス樹脂の密着性の低下の原因となる芳香族化合物の表面における付着量が小さいため、ガラス基板表面への樹脂の密着性が高い。
【発明の効果】
【００１８】
本発明に係るカラーフィルタ用ガラスシートの製造方法は、ガラスシート表面への樹脂の密着性を向上させることができる。
【００１９】
また、本発明に係るカラーフィルタパネルの製造方法は、カラーフィルタパネル表面への樹脂の密着性を向上させることができる。
【００２０】
また、本発明に係るディスプレイ用ガラス基板は、ガラス基板表面への樹脂の密着性が高い。
【図面の簡単な説明】
【００２１】
【図１】本実施形態に係るガラスシートの製造方法のフローチャートである。
【図２】枚葉洗浄装置の概略図である。
【図３】第１洗浄ユニットの平面図である。
【図４】第１洗浄ユニットの側面図である。
【図５】バッチ洗浄装置の概略図である
【発明を実施するための形態】
【００２２】
（１）ガラスシートの組成
本発明に係るカラーフィルタ用ガラスシートの製造方法について、実施形態に基づいて説明する。本実施形態で製造されるカラーフィルタ用ガラスシートは、液晶ディスプレイ等のフラットパネルディスプレイ（ＦＰＤ）の製造に用いられるガラスシートである。このガラスシートは、ブラックマトリックス、および、赤色（Ｒ）・緑色（Ｇ）・青色（Ｂ）の光を透過させる波長選択素子であるＲＧＢ画素が表面に配置されることで、カラーフィルタが形成される。ブラックマトリックスは、ＲＧＢ画素領域以外におけるバックライトの光漏れを遮断し、互いに隣接するＲＧＢ画素の混色を防止することで、表示コントラストを向上させる。すなわち、カラーフィルタにおける光の通過領域は、ブラックマトリックスの形状および配置により決定される。ガラスシートの厚みは、例えば、０．１ｍｍ〜０．７ｍｍである。ガラスシートのサイズは、例えば、６８０ｍｍ×８８０ｍｍ（Ｇ４サイズ）、２２００ｍｍ×２５００ｍｍ（Ｇ８サイズ）である。
【００２３】
ＦＰＤの製造に用いられるガラスシートは、無アルカリガラス、または、微アルカリガラスが好適である。ガラスシートが無アルカリガラスである場合、ガラスの組成は、例えば、ＳｉＯ2：５０質量％〜７０質量％、Ａｌ2Ｏ3：０質量％〜２５質量％、Ｂ2Ｏ3：１質量％〜１５質量％、ＭｇＯ：０質量％〜１０質量％、ＣａＯ：０質量％〜２０質量％、ＳｒＯ：０質量％〜２０質量％、ＢａＯ：０質量％〜１０質量％である。ここで、ＭｇＯ、ＣａＯ、ＳｒＯおよびＢａＯの合計の含有量は、５質量％〜３０質量％である。
【００２４】
ガラスシートが、微量のアルカリ金属を含む微アルカリガラスである場合、ガラスの組成は、さらに、０．１質量％〜０．５質量％のＲ’2Ｏを含み、好ましくは、０．２質量％〜０．５質量％のＲ’2Ｏを含む。ここで、Ｒ’は、Ｌｉ、ＮａおよびＫから選択される少なくとも１種である。なお、Ｒ’2Ｏの含有量の合計は、０．１質量％未満であってもよい。
【００２５】
また、ガラスシートは、上記成分に加えて、ＳｎＯ2：０．０１質量％〜１質量％（好ましくは、０．０１質量％〜０．５質量％）、Ｆｅ2Ｏ3：０質量％〜０．２質量％（好ましくは、０．０１質量％〜０．０８質量％）をさらに含有してもよく、環境負荷を考慮して、Ａｓ2Ｏ3、Ｓｂ2Ｏ3およびＰｂＯを実質的に含有しなくてもよい。
【００２６】
（２）ガラスシートの製造方法の流れ
図１は、ガラスシートの製造方法の流れを示すフローチャートである。以下、フローチャートの各ステップＳ１〜Ｓ１０について説明する。
【００２７】
最初に、ステップＳ１において、上述の組成を有するガラスシートを製造するために調整されたガラス原料の加熱により熔融ガラスが生成され、ダウンドロー法、リドロー法またはフロート法等によって熔融ガラスまたはプリフォームガラスから所定の厚みを有するガラスリボンが連続的に成形される。ステップＳ２において、ステップＳ１で生成されたガラスリボンが切断されて、所定のサイズを有する素板ガラスが得られる。ステップＳ３において、ステップＳ２で得られた素板ガラスは、素板ガラスの表面を保護するための合紙を介して積層された積層体として、素板ガラスを搬送および保管するためのパレットに載置される。
【００２８】
次に、ステップＳ４において、素板ガラスの積層体から素板ガラスが取り出され、素板ガラスは、製品であるガラスシートのサイズに切断される。ステップＳ５において、ステップＳ４で得られたガラスシートは、端面の研削および研磨、端面のエッチング等の端面加工処理が行われる。
【００２９】
次に、ステップＳ６において、ガラスシートの洗浄が行われる。ガラスシートの洗浄工程では、ガラスシートの表面に付着した、ガラスの微小片であるカレット、塵、汚れ、粘着性の異物等が除去される。また、ガラスシートの洗浄工程では、洗浄されたガラスシートの表面にこれらの異物が再度付着しないように、界面活性剤が含まれる無機アルカリ系の洗浄剤が用いられる。
【００３０】
次に、ステップＳ７において、ステップＳ６で洗浄されたガラスシートの光学的検査が行われる。具体的には、ガラスシートの表面に光学的欠陥を有するキズが形成されていないか、および、ガラスシートの表面に塵や汚れが付着していないか等の検査が行われる。ステップＳ８において、ステップＳ７の検査に合格したガラスシートは、ガラスシートの表面を保護するための合紙と交互に積層された積層体として、パレットに載置されて梱包される。ステップＳ９において、梱包されたガラスシートの積層体は、ＦＰＤの製造業者等の納入先に出荷される。出荷されるガラスシートの積層体に挟みこまれる合紙は、ガラスシートの表面に、合紙に由来する異物が付着することを防止する観点から、再生紙を含まないパルプ紙が用いられる。
【００３１】
また、ステップＳ３においてパレットに載置された素板ガラスの積層体は、ステップＳ１０において、数週間または数ヶ月の長期間に亘って保管されてもよい。この場合、保管される素板ガラスの積層体に挟みこまれる合紙は、コストおよび環境保護の観点から再生紙が用いられる。長期間保管された素板ガラスの積層体は、上述したように、ステップＳ４の切断工程からステップＳ８の梱包工程までを経て、ステップＳ９において出荷される。なお、ステップＳ８においてパレットに載置され梱包されたガラスシートの積層体が、ステップＳ１０において、数週間または数ヶ月の長期間に亘って保管されてもよい。この場合、ガラスシートの積層体に挟みこまれる合紙として、再生紙が用いられてもよい。
【００３２】
（３）ガラスシートの洗浄工程の流れ
次に、図１のステップＳ６で行われるガラスシートの洗浄工程の詳細について説明する。ガラスシートの洗浄工程は、第１洗浄工程および第２洗浄工程からなる。第１洗浄工程では、界面活性剤が添加された無機アルカリ系の洗浄剤を用いてガラスシート表面の洗浄が行われる。第２洗浄工程では、水酸化テトラメチルアンモニウム（ＴＭＡＨ）を用いてガラスシート表面の洗浄が行われる。
【００３３】
第１洗浄工程で用いられる無機アルカリ系の洗浄剤は、市販のガラスシート用洗浄液を水で希釈して得られた希釈液に、アルカリ成分を添加することで生成される。ガラスシート用洗浄液としては、例えば、パーカーコーポレーション社製のＰＫ−ＬＣＧシリーズ、あるいは、横浜油脂工業株式会社製のセミクリーンシリーズ等が用いられる。ガラスシート用洗浄液は、例えば、１ｗｔ％〜５ｗｔ％の濃度になるように、水で希釈される。希釈液のアルカリ成分の濃度は、水酸化カリウム（ＫＯＨ）の濃度に換算して、例えば、０．０２ｗｔ％〜０．１５ｗｔ％である。
【００３４】
洗浄剤を希釈するための水は、イオン交換処理、ＥＤＩ（Electrodeionization）処理、逆浸透膜（ＲＯ膜）によるフィルタ処理、および、脱炭酸ガス装置を通した脱炭酸ガス処理を施した純水または超純水であることが、ガラスシート表面を清浄に保つ点で好ましい。また、溶解性の有機物を除去するために、水を活性炭に通す処理を行うことが好ましい。具体的には、フィルタを用いて微粒子等の異物を水から除去し、次に、水を活性炭に通して有機物を除去し、次に、イオン交換処理、ＥＤＩ処理、逆浸透膜によるフィルタ処理、および、脱炭酸ガス装置を通した脱炭酸ガス処理を施すことが好ましい。
【００３５】
イオン交換処理では、水に含まれるイオン性物質、例えば、塩素イオンやナトリウムイオン等を、イオン交換樹脂膜を用いて水から除去する。ＥＤＩ処理では、イオン交換樹脂膜を用い、かつ、電極に電位を与えて形成された電位勾配を利用して、イオン性物質を高い精度で水から除去する。逆浸透膜によるフィルタ処理では、イオン性物質、塩類および有機物を水から除去する。脱炭酸ガス処理では、脱炭酸ガス装置を用いて炭酸ガスを水から除去する。
【００３６】
本実施形態では、ガラスシート用洗浄液の希釈液に、ＫＯＨ、ＮａＯＨ、ＥＴＤＡ−４Ｎａ、ＥＴＤＡ−４Ｋ、Ｎａ４Ｐ２Ｏ７およびＫ４Ｐ２Ｏ７からなる群から選択される１種以上のアルカリ成分が添加されて、第１洗浄工程で用いられる洗浄剤が生成される。この洗浄剤のアルカリ成分の濃度は、水酸化カリウム（ＫＯＨ）の濃度に換算して、１ｗｔ％以上である。上記のアルカリ成分は、他のアルカリ成分と比較して、ガラスに対するエッチング性が高く、かつ、溶解性に優れている。特に、エッチング性、溶解性、および、ガラスシートに形成される薄膜トランジスタに対する悪影響を防止する観点から、アルカリ成分としてＫＯＨを単独で用いることが好ましい。また、ＫＯＨおよびＮａＯＨは、他のアルカリ成分と比較して、排水処理の点で有利である。
【００３７】
なお、第１洗浄工程で用いられる洗浄剤は、アルカリ成分の濃度が高いほど、ガラスシートから異物を除去する洗浄力が強い。しかし、アルカリ成分の濃度が高すぎると、ガラスシート洗浄装置が腐食して、洗浄剤中に結晶が生成される等の問題が生じる。そのため、洗浄剤のアルカリ成分の濃度は１０ｗｔ％を超えないことが好ましい。また、洗浄剤の取り扱いを容易にするために、洗浄剤のアルカリ成分の濃度は５ｗｔ％を超えないことがより好ましい。
【００３８】
本実施形態において、ガラスシートの洗浄方法には、枚葉洗浄およびバッチ洗浄の２種類の洗浄方法がある。最初に、枚葉洗浄によるガラスシートの洗浄方法について説明する。図２は、枚葉洗浄を行うガラスシートＧの枚葉洗浄装置１の概略図である。枚葉洗浄装置１は、第１洗浄工程を行う第１洗浄ユニット１０と、第２洗浄工程を行う第２洗浄ユニット２０とから構成される。ガラスシートＧは、最初に、第１洗浄ユニット１０において、界面活性剤が添加された無機アルカリ系の洗浄剤で洗浄され、次に、第２洗浄ユニット２０において、ＴＭＡＨで洗浄される。
【００３９】
図３は、第１洗浄ユニット１０の平面図であり、図４は、第１洗浄ユニット１０の側面図である。図３および図４において、ガラスシートＧを搬送する搬送装置は省略されている。なお、第２洗浄ユニット２０の構成は、第１洗浄ユニット１０の構成と実質的に同じであるので、以下、第１洗浄ユニット１０の構成のみについて説明する。第１洗浄ユニット１０と第２洗浄ユニット２０との相違点については、後述する。
【００４０】
第１洗浄ユニット１０は、図３に示されるように、ブラシユニット１２と、スポンジユニット１４と、シャワーユニット１６とを備えている。これらのユニットは、ガラスシートＧの搬送方向の上流側から下流側に向かって、この順番に配置されている。第１洗浄ユニット１０は、図４に示されるように、さらに、洗浄剤タンク１８と、純水タンク１９と、ノズル１８ａ，１８ｂ，１８ｃ，１８ｄ，１９ａ，１９ｂを備えている。
【００４１】
ブラシユニット１２は、洗浄ブラシロール１２ａ，１２ｂを有する。洗浄ブラシロール１２ａ，１２ｂは、ガラスシートＧの搬送方向に沿って配置されている。洗浄ブラシロール１２ａ，１２ｂは、それぞれ、搬送されるガラスシートＧの両表面を洗浄可能なように、ガラスシートＧの上下に一対配置される。洗浄ブラシロール１２ａ，１２ｂは、それぞれ、ガラスシートＧの搬送方向を横切るように配置される。洗浄ブラシロール１２ａ，１２ｂの外周面には、複数の洗浄ブラシが取り付けられている。洗浄ブラシロール１２ａ，１２ｂの軸回転によって、搬送されるガラスシートＧの表面に洗浄ブラシが接触して、ガラスシートＧの表面が洗浄される。図３において、洗浄ブラシロール１２ａ，１２ｂは、ガラスシートＧの搬送方向に沿って２列配置されているが、１列のみ配置されてもよく、３列以上配置されてもよい。
【００４２】
スポンジユニット１４は、洗浄スポンジロール１４ａ，１４ｂを有する。洗浄スポンジロール１４ａ，１４ｂは、ガラスシートＧの搬送方向に沿って配置されている。洗浄スポンジロール１４ａ，１４ｂは、それぞれ、搬送されるガラスシートＧの両表面を洗浄可能なように、ガラスシートＧの上下に一対配置される。洗浄スポンジロール１４ａ，１４ｂは、それぞれ、ガラスシートＧの搬送方向を横切るように配置される。洗浄スポンジロール１４ａ，１４ｂの外周面には、洗浄スポンジが取り付けられている。洗浄スポンジロール１４ａ，１４ｂの軸回転によって、搬送されるガラスシートＧの表面に洗浄スポンジが接触して、ガラスシートＧの表面が洗浄される。図３において、洗浄スポンジロール１４ａ，１４ｂは、ガラスシートＧの搬送方向に沿って２列配置されているが、１列のみ配置されてもよく、３列以上配置されてもよい。
【００４３】
第１洗浄ユニット１０の洗浄剤タンク１８は、第１洗浄工程で用いられる、界面活性剤が添加された無機アルカリ系の洗浄剤を貯留する。洗浄剤タンク１８は、例えば、５０℃〜８０℃の温度範囲に洗浄剤を加熱して保温する機能を有する。ノズル１８ａ，１８ｂは、洗浄剤タンク１８から供給される洗浄剤を、ブラシユニット１２内を搬送されるガラスシートＧの両表面に噴射する。ノズル１８ｃ，１８ｄは、洗浄剤タンク１８から供給される洗浄剤を、スポンジユニット１４内を搬送されるガラスシートＧの両表面に噴射する。
【００４４】
純水タンク１９は、上述の純水または超純水を貯留する。ノズル１９ａ，１９ｂは、純水タンク１９から供給される純水または超純水を、シャワーユニット１６内を搬送されるガラスシートＧの両表面に噴射する。
【００４５】
第２洗浄ユニット２０は、第１洗浄ユニット１０と同じ構成を有する。しかし、第２洗浄ユニット２０の洗浄剤タンク１８は、第２洗浄工程で用いられるＴＭＡＨを貯留する。ＴＭＡＨの濃度は、０．１％〜２．３８％であるが、好ましくは、０．２５％〜１．５％であり、より好ましくは、０．３５％〜１．０％である。
【００４６】
なお、本実施形態では、図４に示されるように、ブラシユニット１２およびスポンジユニット１４は共通の洗浄剤タンク１８を用いているが、別々の洗浄剤タンク１８を用いてもよい。この場合、ブラシユニット１２およびスポンジユニット１４は、異なる濃度の洗浄剤を用いてガラスシートＧを洗浄してもよい。
【００４７】
次に、枚葉洗浄装置１におけるガラスシートＧの洗浄の流れについて説明する。最初に、第１洗浄ユニット１０のブラシユニット１２において、ガラスシートＧのブラシ洗浄が行われる。具体的には、ノズル１８ａ，１８ｂから噴射された無機アルカリ系の洗浄剤が、ガラスシートＧの両表面に付着して、洗浄ブラシロール１２ａ，１２ｂの軸回転によってガラスシートＧの両表面が洗浄される。
【００４８】
次に、第１洗浄ユニット１０のスポンジユニット１４において、ガラスシートＧのスポンジ洗浄が行われる。具体的には、ノズル１８ｃ，１８ｄから噴射された無機アルカリ系の洗浄剤が、ガラスシートＧの両表面に付着して、洗浄スポンジロール１４ａ，１４ｂの軸回転によってガラスシートＧの両表面が洗浄される。
【００４９】
次に、第１洗浄ユニット１０のシャワーユニット１６において、ガラスシートＧの表面に付着した無機アルカリ系の洗浄剤が除去される。具体的には、ノズル１９ａ，１９ｂから噴射された純水または超純水が、ガラスシートＧの両表面に付着することで、ガラスシートＧの表面が純水または超純水ですすがれて、表面に付着した無機アルカリ系の洗浄剤が洗い流される。なお、シャワーユニット１６を通過したガラスシートＧの表面は、純水または超純水が付着してウェットな状態にある。第１洗浄ユニット１０を通過したガラスシートＧは、表面がウェットな状態のまま、第２洗浄ユニット２０の内部に搬送される。これにより、第２洗浄ユニット２０を通過したガラスシートＧの表面の異物の付着量のコントロールが可能となる。
【００５０】
次に、第２洗浄ユニット２０のブラシユニット１２において、ガラスシートＧのブラシ洗浄が行われる。具体的には、ノズル１８ａ，１８ｂから噴射されたＴＭＡＨが、ガラスシートＧの両表面に付着して、洗浄ブラシロール１２ａ，１２ｂの軸回転によってガラスシートＧの両表面が洗浄される。
【００５１】
次に、第２洗浄ユニット２０のスポンジユニット１４において、ガラスシートＧのスポンジ洗浄が行われる。具体的には、ノズル１８ｃ，１８ｄから噴射されたＴＭＡＨが、ガラスシートＧの両表面に付着して、洗浄スポンジロール１４ａ，１４ｂの軸回転によってガラスシートＧの両表面が洗浄される。
【００５２】
次に、第２洗浄ユニット２０のシャワーユニット１６において、ガラスシートＧの表面に付着したＴＭＡＨが除去される。具体的には、ノズル１９ａ，１９ｂから噴射された純水または超純水が、ガラスシートＧの両表面に付着することで、ガラスシートＧの表面が純水または超純水ですすがれて、表面に付着したＴＭＡＨが洗い流される。
【００５３】
以上、枚葉洗浄によるガラスシートの洗浄方法について説明した。次に、バッチ洗浄によるガラスシートの洗浄方法について説明する。図５は、バッチ洗浄を行うガラスシートのバッチ洗浄装置１０１の概略図である。バッチ洗浄装置１０１は、複数のガラスシートＧを収容可能なカセット１２０を搬送する搬送機構（図示せず）と、複数の液槽１３０とを備えている。各液槽１３０は、必要に応じて、ガラスシートＧを液体Ｌに浸漬した状態で超音波によりガラスシートＧを洗浄する超音波洗浄機構、および、液体Ｌの温度を調節する温度調節機構を備えている。バッチ洗浄装置１０１は、さらに、各液槽１３０に液体Ｌを供給するタンク（図示せず）を備えている。
【００５４】
複数のガラスシートＧを収容したカセット１２０は、搬送機構によって搬送され、液槽１３０に貯留された複数種類の液体Ｌに、順次、浸漬されて洗浄される。バッチ洗浄装置１０１において、ガラスシートＧが浸漬される液体Ｌの種類および順序は、適宜に決定される。バッチ洗浄工程の一例として、１番目にフッ酸、２番目に純水、３番目に無機アルカリ系の洗浄剤、４番目に純水、５番目にＴＭＡＨ、６番目に純水、７番目に超純水を用いてガラスシートＧを洗浄する工程がある。２，４，６番目の工程で用いられる純水、および、７番目の工程で用いられる超純水は、それぞれ、上述の枚葉洗浄装置１において使用される純水および超純水と同じである。３番目の工程で用いられる無機アルカリ系の洗浄剤は、上述の枚葉洗浄装置１において使用される洗浄剤と同じである。ガラスシートＧが各液槽１３０において液体Ｌに浸漬される時間は、液体Ｌに応じて、４５秒〜１８０秒である。なお、１番目の工程であるフッ酸によるガラスシートＧの表面処理は、行われなくてもよい。
【００５５】
（４）特徴
（４−１）
従来、ガラスシートの表面に付着している有機物を除去するために、無機アルカリ系の洗浄剤を用いてガラスシートの表面を洗浄する方法が用いられている。ＦＰＤの製造に用いられるガラスシートの表面には、ＴＦＴ等の半導体素子が形成される。このようなガラスシートは、剥離帯電や短絡等による半導体素子の破壊を抑制するために、表面に極めて高い清浄度が要求される。そのため、無機アルカリ系の洗浄剤を用いてガラスシートの表面を洗浄することで、極めて高い清浄度を有するガラスシートを製造する方法が用いられている。
【００５６】
しかし、高い清浄度を目的としてＫＯＨまたはＮａＯＨ系の無機アルカリ系の洗浄剤を用いて洗浄されたガラスシートは、表面へのブラックマトリックス樹脂の密着性が低く、ブラックマトリックスがガラスシートの表面から剥離してしまう問題を有していることが分かってきた。特に、近年、ディスプレイの高精細化に伴い、ガラスシートの表面に配置されるブラックマトリックスの線幅およびピッチが小さくなっているので、ガラスシート表面へのブラックマトリックス樹脂の密着性の低下は、重要な問題である。従って、上述のガラスシートの洗浄方法は、ブラックマトリックスの高精細化に対応することができない。
【００５７】
また、ガラスシートの表面に付着している特定の有機物が、ガラスシート表面へのブラックマトリックス樹脂の密着性の低下の原因である可能性がある。具体的には、界面活性剤が添加された無機アルカリ系の洗浄剤を用いてガラスシートの表面を洗浄すると、ガラスシート表面へのブラックマトリックス樹脂の密着性が低下する。そのため、界面活性剤に由来する有機物が、ブラックマトリックス樹脂の密着性の低下の原因である可能性がある。また、ブラックマトリックス樹脂の密着性の低下に起因する有機物には、例えば、ガラスシートの積層体に含まれる合紙に由来する有機物、および、ガラスシートの積層体の保管および搬送環境下における雰囲気中の有機物も含まれる可能性がある。
【００５８】
本実施形態では、界面活性剤が添加された無機アルカリ系の洗浄剤を用いてガラスシート表面を洗浄する第１洗浄工程の後に、ＴＭＡＨを用いてガラスシート表面を洗浄する第２洗浄工程を行うことで、極めて高い清浄度を有しつつ、ブラックマトリックス樹脂の密着性が低下しないガラスシートを製造することができる。第２洗浄工程において、ＴＭＡＨを用いてガラスシート表面を洗浄することで、第１洗浄工程で使用された洗浄剤に含まれる界面活性剤に由来する有機物であって、第１洗浄工程によってガラスシートの表面に付着した有機物が除去される。この有機物は、ガラスシート表面へのブラックマトリックス樹脂の密着性の低下の原因となる有機物である。この有機物は、ＧＣ／ＭＳにおける保持時間が１８分以上である疎水性有機物であり、例えば、芳香族化合物である。すなわち、第２洗浄工程によって、ガラスシート表面へのブラックマトリックス樹脂の密着性の低下の原因となる疎水性有機物が、ガラスシートの表面から効果的に除去される。従って、本実施形態に係るガラスシートの製造方法は、ガラスシート表面へのブラックマトリックス樹脂の密着性を向上させることができる。なお、ＧＣ／ＭＳで使用されるキャピラリーカラムとして、ジーエルサイエンス株式会社製の無極性カラムＴＣ−１が用いられる。
【００５９】
本実施形態において、ガラスシートの洗浄工程後におけるガラスシートの表面に付着している疎水性有機物の質量は、ガラスシート表面１ｃｍ2当たり０．０５ｎｇ〜０．５０ｎｇであることが好ましく、０．０５ｎｇ〜０．２５ｎｇであることがより好ましい。
【００６０】
また、本実施形態に係るガラスシートの製造方法は、ブラックマトリックスの線幅およびピッチが小さいカラーフィルタパネルの製造に、特に有効である。カラーフィルタパネルは、ブラックマトリックスおよびＲＧＢ画素が表面に配置されて、カラーフィルタが形成されたガラスシートである。本実施形態に係るガラスシートの製造方法で製造されたガラスシートは、１０μｍ未満の線幅を有するブラックマトリックスを表面に配置しても、ブラックマトリックスの剥離が十分に抑制されるガラスシートである。従って、このガラスシートは、３μｍ〜５μｍの線幅を有する高精細のブラックマトリックスを表面に配置することができる。
【００６１】
（４−２）
本実施形態では、第１洗浄ユニット１０のブラシユニット１２およびスポンジユニット１４において、無機アルカリ系の洗浄剤でガラスシートＧの表面が洗浄された後、第１洗浄ユニット１０のシャワーユニット１６において、ガラスシートＧの表面に付着した無機アルカリ系の洗浄剤が、純水または超純水で洗い流されて除去される。これにより、第１洗浄工程においてガラスシートＧの表面に付着した洗浄剤によって、続く第２洗浄工程におけるＴＭＡＨによるガラスシートＧの洗浄効果が低下することが抑制される。
【００６２】
第１洗浄工程で用いられる無機アルカリ系の洗浄剤は、界面活性剤を含んでいる。界面活性剤は、上述したように、ガラスシート表面へのブラックマトリックス樹脂の密着性の低下の原因となる有機物である。そのため、第１洗浄工程の最後に、ガラスシートＧの表面を純水または超純水ですすいで、ガラスシートＧの表面に付着している洗浄剤を洗い流すことで、第２洗浄工程における、ガラスシートＧの表面に付着した有機物を除去する効果を向上させることができる。第２洗浄工程は、ガラスシートＧの表面に付着した異物を除去する効果と、第１洗浄工程によってガラスシートＧの表面に付着した洗浄剤に由来する有機物を除去する効果とを有している。
【００６３】
また、第２洗浄工程の最後においても、第２洗浄ユニット２０のシャワーユニット１６によって、ガラスシートＧの表面に付着しているＴＭＡＨが純水または超純水で洗い流されて除去される。従って、枚葉洗浄装置１またはバッチ洗浄装置１０１によって洗浄されたガラスシートＧは、極めて高い清浄度を有する。
【００６４】
（４−３）
本実施形態では、第１洗浄工程で使用される洗浄剤は、市販のガラス基板用洗浄液を水で希釈して得られた希釈液に、ＫＯＨ等のアルカリ成分を添加して生成される。具体的には、ガラス基板用洗浄液の希釈液に、ＫＯＨ等のアルカリ成分を添加して、１ｗｔ％以上の濃度を有する洗浄剤が生成される。アルカリ成分を添加することにより、アルカリ成分の濃度が非常に高い洗浄液を製造および取り扱うことなく、アルカリ成分の濃度が高い洗浄剤を容易に生成することができる。アルカリ成分の濃度が高い洗浄剤は、ガラスシートのエッチング性を向上させ、かつ、カレットや塵等の異物、および、荷重を受けた状態でガラスシートの表面に付着した粘着性の異物等を、ガラスシートの表面から剥離させて効果的に除去することができる。
【００６５】
また、ガラス基板用洗浄液の希釈液にアルカリ成分を添加することで生成される洗浄剤の表面張力は、希釈液よりも低い。すなわち、界面活性剤を含むガラス基板用洗浄液の希釈液に、ＫＯＨ等のアルカリ成分を添加することで、アルカリ成分を単独で純水に添加する場合ではほとんど得られない、洗浄剤の表面張力を低下させる効果を得ることができる。これにより、洗浄剤が粘着異物とガラス板との間に浸透しやすくなる。さらに、洗浄剤によるガラスシートのエッチング性の向上との相乗効果により、ガラスシートに付着した異物がより効果的に除去される。
【００６６】
また、ガラス基板用洗浄液の希釈液に添加するアルカリ成分の濃度を高くすることで、数週間または数ヶ月以上の長期に亘って保管されたガラスシートの表面に付着した粘着性の異物を除去する効果が向上する。
【００６７】
（５）実施例
本発明に係るカラーフィルタ用ガラスシートの製造方法の実施例について説明する。本実施例では、ガラスシートの洗浄後に、ガラスシート表面にブラックマトリックス樹脂を塗布して、ガラスシート表面へのブラックマトリックス樹脂の密着性を確認した。以下、具体的な手順について説明する。
【００６８】
最初に、上述した図１に示されるステップＳ３に基づいて、素板ガラスと合紙とがパレット上で交互に積層された積層体を用意した。次に、ステップＳ４に基づいて、素板ガラスの積層体から素板ガラスを取り出し、素板ガラスを所定のサイズに切断して、ガラスシートを得た。次に、ステップＳ５に基づいて、ガラスシートの端面加工を行った。次に、ステップＳ６に基づいて、本実施形態で説明した枚葉洗浄装置１を用いて、ガラスシートの枚葉洗浄を行った。ガラスシートの第１洗浄工程では、横浜油脂工業株式会社製の無機アルカリ性洗浄剤であるＫＧを純水で希釈して、アルカリ成分としてＫＯＨを添加して生成された洗浄剤を使用した。ガラスシートの第２洗浄工程では、０．１％〜２．３８％の濃度を有するＴＭＡＨを使用した。
【００６９】
次に、ガラスシートの表面にブラックマトリックス樹脂を塗布した。具体的には、ガラスシートの表面に、膜厚が１μｍになるようにブラックマトリックス樹脂を塗布した。次に、ブラックマトリックス樹脂が塗布されたガラスシートを、１μｍ、３μｍ、５μｍ、１０μｍ、１５μｍ、２０μｍおよび３０μｍのパターンが描かれたフォトマスクを用いて露光および現像して、ガラスシート表面へのブラックマトリックス樹脂の密着性を判定した。具体的には、ガラスシート表面におけるブラックマトリックスの剥離および残渣の有無を確認した。
【００７０】
本実施例では、ガラスシートの表面に塗布されたブラックマトリックス樹脂は、５μｍ〜３０μｍの線幅において、剥離および残渣が確認されなかった。なお、洗浄されたガラスシートの表面におけるＴＭＡＨの残留量は、イオンクロマトグラフィーによる検出下限０．０１ｎｇ／ｃｍ2以下であった。
【００７１】
また、ガラスシートの第１洗浄工程において、横浜油脂工業株式会社製の無機アルカリ性洗浄剤であるＬ．Ｇ．Ｌを純水で希釈して、アルカリ成分としてＫＯＨを添加して生成された洗浄剤を使用しても、ガラスシート表面へのブラックマトリックス樹脂の密着性の判定結果は変わらなかった。また、ガラスシートの表面粗さＲａは、０．１５ｎｍ〜０．６７ｎｍであった。
【００７２】
なお、比較例として、ガラスシートの第１洗浄工程において、界面活性剤を含む無機アルカリ系の洗浄剤を用いる替わりに、ＴＭＡＨを用いて、ガラスシートの洗浄を行った。すなわち、第１洗浄工程および第２洗浄工程の両方において、ＴＭＡＨを用いたガラスシートの洗浄を行った。その結果、ガラスシートの表面に付着した異物の量が、上述の実施例より多くなった。この原因として、ＴＭＡＨは、ＫＧ等の無機アルカリ系の洗浄剤に比べて洗浄力が弱く、素板ガラスに付着した汚れを除去しきれないからであると考えられる。この洗浄方法を用いた場合、ガラスシート表面へのブラックマトリックス樹脂の密着性の判定に関しては、異物の付着が原因と思われるブラックマトリックスの剥離および残渣が確認された。
【００７３】
また、上述した図１のステップＳ６におけるガラスシートの洗浄工程において、ガラスシートの枚葉洗浄ではなく、ガラスシートのバッチ洗浄を行った実施例について説明する。この場合においても、ガラスシートの表面に塗布された３μｍ〜３０μｍの線幅を有するブラックマトリックス樹脂は、いずれの線幅においても、剥離および残渣が確認されなかった。
【００７４】
また、狭い線幅を有するブラックマトリックス樹脂のパターンについて、ブラックマトリックスの剥離および残渣の確認を行った。最初に、ガラスシートの第２洗浄工程において、濃度０．５％のＴＭＡＨを用いてガラスシートを洗浄した。次に、洗浄されたガラスシートの表面に、膜厚１μｍ、かつ、線幅１μｍ〜１５μｍとなるようにブラックマトリックス樹脂を塗布してパターンを形成し、ガラスシート表面へのブラックマトリックス樹脂の密着性を判定した。その結果、３μｍ〜１５μｍの線幅において、ガラスシートの表面におけるブラックマトリックスの剥離および残渣は確認されなかった。また、１μｍの線幅において、一部、ブラックマトリックスの剥離が確認された。しかし、１μｍの線幅におけるブラックマトリックスの剥離または残渣の発生確率を低減することができた。従って、特定の表面異物をコントロールしない従来の方法と比べて、特に狭い線幅を有するブラックマトリックス樹脂のパターンにおける歩留まりの向上が可能となった。
【００７５】
なお、比較例として、ガラスシートの第２洗浄工程において、ＴＭＡＨにガラスシートを浸漬して洗浄を行う替わりに、アンモニア水にガラスシートを浸漬して超音波洗浄を行った。その結果、ガラスシートの表面に塗布された、２０μｍより線幅が狭いブラックマトリックス樹脂に関しては、ブラックマトリックスの成膜条件および現像条件を変更しても、剥離および残渣の発生が確認された。
【００７６】
（６）変形例
（６−１）変形例Ａ
本実施形態に係る洗浄方法は、ガラスリボンを枚葉化したガラスシートの洗浄工程に関するが、ロール状で保管されるガラスフィルムの洗浄工程にも適用可能である。ダウンドロー法またはリドロー法によって、熔融ガラス、または、熔融ガラスから形成されたプリフォームガラスを用いて成形された０．１ｍｍ以下の厚みを有するガラスリボンを、合紙または樹脂フィルムを介して巻き取ることで、ロール状の素板ガラスが得られる。
【００７７】
本変形例では、このロール状の素板ガラスから、合紙または樹脂フィルムを除去しつつ、ガラスフィルムを徐々に引き出す。そして、ガラスフィルムの端面をエッチング処理した後に、ガラスフィルムの表面を洗浄する。ガラスフィルムの洗浄工程では、本実施形態と同様に、界面活性剤が添加された無機アルカリ系の洗浄剤を用いて表面を洗浄して、純水または超純水で表面をすすいだ後、ＴＭＡＨを用いて表面を洗浄して、純水または超純水で表面を再びすすぐ。そして、洗浄されたガラスフィルムを、ロールツーロールでカラーフィルタの製造工程に搬送する。または、洗浄されたガラスフィルムを、製品用の合紙や樹脂フィルムを介して再び巻き取って、製品であるガラスフィルムロールを形成する。
【００７８】
（６−２）変形例Ｂ
本実施形態では、枚葉洗浄装置１における第２洗浄工程において、ＴＭＡＨを用いてガラスシートＧをブラシ洗浄およびスポンジ洗浄し、その後、純水または超純水を用いてガラスシートＧをシャワー洗浄してガラスシートＧの表面に残留している有機物を除去する。しかし、第２洗浄工程において、スポンジ洗浄が行われなくてもよい。具体的には、第１洗浄工程における異物除去能力に応じて、適宜に、第２洗浄工程において、ブラシ洗浄およびスポンジ洗浄の少なくとも一方を行えばよい。
【００７９】
（６−３）変形例Ｃ
本実施形態では、枚葉洗浄装置１における第２洗浄工程において、枚葉洗浄が行われたガラスシートＧは、図１に示されるステップＳ７の検査工程に送られる。しかし、枚葉洗浄が行われたガラスシートＧは、さらに、バッチ洗浄が行われてもよい。バッチ洗浄では、図５に示されるように、複数枚のガラスシートＧがカセット１２０に収容され、ガラスシートＧが複数の液槽１３０に、順次、浸漬されて洗浄される。
【００８０】
（６−４）変形例Ｄ
本実施形態では、ガラスシートの表面は、０．７ｎｍ未満の表面粗さＲａを有することが好ましい。表面粗さＲａは、ガラスシートの表面の粗さを表すパラメータの一種である「中心線平均粗さ」である。ガラスシートの表面粗さＲａが０．７ｎｍ未満の場合、ガラスシート表面へのブラックマトリックス樹脂の密着性に影響が出ないので、ガラスシート表面におけるブラックマトリックス樹脂の密着性のコントロールがより容易に可能となる。
【符号の説明】
【００８１】
１      枚葉洗浄装置
１０      第１洗浄ユニット
１２      ブラシユニット
１４      スポンジユニット
１６      シャワーユニット
１８      洗浄剤タンク
１９      純水タンク
２０      第２洗浄ユニット
１０１      バッチ洗浄装置
１２０      カセット
１３０      液槽
Ｇ      ガラスシート
【先行技術文献】
【特許文献】
【００８２】
【特許文献１】特開２００１−２７６７５９号公報
【特許文献２】特開２００１−１８１６８６号公報
【図１】
2014052622.tif 000003
【図２】
2014052622.tif 000004
【図３】
2014052622.tif 000005
【図４】
2014052622.tif 000006
【図５】
2014052622.tif 000007